СПОСОБ БЕСКОНЕЧНОЙ ГОРЯЧЕЙ ПРОКАТКИ ВЫСОКОКАЧЕСТВЕННОЙ СТАЛИ

1. Способ бесконечной горячей прокатки высококачественной стали, соединяемой сдвигом путем перекрытия краев множества соединяемых материалов, содержащий:
формирование поверхностно-модифицированного слоя на соединительной части по меньшей мере одной из перекрывающихся краев соединяемых материалов с использованием модифицирующего материала, содержащего Si и Cr в количестве меньшем, чем в соединяемых материалах; и
деформирование сдвигом перекрывающихся краев множества соединяемых материалов.
2. Способ бесконечной горячей прокатки по п. 1, в котором соединяемый материал представляет собой сляб из высококачественной стали, содержащий по меньшей мере один из Si и Cr в большом количестве.
3. Способ бесконечной горячей прокатки по п. 2, в котором сляб из высококачественной стали представляет собой высокоуглеродистую сталь, легированную сталь, кремнистую сталь для электротехнического листа или нержавеющую сталь.
4. Способ бесконечной горячей прокатки по п. 1, в котором модифицирующий материал содержит 0,2 мас.% или меньше Si, 0,2 мас.% или меньше Cr, а также остаток из Fe.
5. Способ бесконечной горячей прокатки по п. 4, в котором модифицирующий материал дополнительно содержит 0,3 мас.% или меньше C, 1,6 мас.% или меньше Mn, 0,3 мас.% или меньше Cu, 0,04 мас.% или меньше P, и 0,04 мас.% или меньше S.
6. Способ бесконечной горячей прокатки по п. 1, в котором поверхностно-модифицированный слой содержит 1,5 мас.% или меньше Si, и
количество Si в пределах 6 мм от поверхности поверхностно-модифицированного слоя составляет 0,5 мас.% или меньше.
7. Способ бесконечной горячей прокатки по п. 1, в котором поверхностно-модифицированный слой имеет толщину от 1 до 20 мм и ширину 50 мм или больше, измеренную между краями соединяемых материалов в направлении прокатки.
8. Способ бесконечной горячей прокатки по п. 1, в котором поверхностно-модифицированный слой непрерывно формируется в направлении, перпендикулярном к направлению прокатки соединяемых материалов.
9. Способ бесконечной горячей прокатки по п. 1, в котором поверхностно-модифицированный слой формируется так, чтобы он имел некоторый рисунок в направлении, перпендикулярном к направлению прокатки соединяемых материалов.
10. Способ бесконечной горячей прокатки по п. 1, в котором поверхностно-модифицированный слой формируется путем плакирования материалом покрытия, содержащим модифицирующий материал.
11. Способ бесконечной горячей прокатки по п. 10, в котором материал покрытия представляет собой сталь общего назначения или низкоуглеродистую сталь.
12. Способ бесконечной горячей прокатки по п. 10, в котором материал покрытия представляет собой полосу.
13. Способ бесконечной горячей прокатки по п. 10, дополнительно содержащий:
выполнение дуговой сварки порошковой проволокой с флюсовым сердечником (FCAW) или дуговой сварки металлопорошковой проволокой (MCAW) на соединительной части; и
расположение материала покрытия на части сварного шва.
14. Способ бесконечной горячей прокатки по п. 13, в котором сварка выполняется за один проход.
15. Способ бесконечной горячей прокатки по п. 10, дополнительно содержащий:
нанесение растворителя, в котором модифицирующий материал растворяется в вакууме, на соединительную часть; и
расположение материала покрытия поверх этого растворителя.
16. Способ бесконечной горячей прокатки по п. 15, в котором растворитель наносится на соединительную часть путем распыления, и
материал покрытия непрерывно наносится на растворитель путем плакирования полосвым материалом.
17. Способ бесконечной горячей прокатки по п. 1, в котором поверхностно-модифицированный слой формируется путем наплавки с использованием сварочной проволоки, содержащей модифицирующий материал.
18. Способ бесконечной горячей прокатки по п. 17, в котором наплавка выполняется с помощью дуговой сварки порошковой проволокой с флюсовым сердечником (FCAW) или дуговой сварки металлопорошковой проволокой (MCAW).
19. Способ бесконечной горячей прокатки по п. 17, в котором наплавка выполняется за один или более проходов.
20. Способ бесконечной горячей прокатки по п. 1, в котором поверхностно-модифицированный слой формируется путем лазерного распыления порошка, содержащего модифицирующий материал.
21. Способ бесконечной горячей прокатки по п. 1, дополнительно содержащий повторное нагревание и черновую прокатку соединяемых материалов, на которых поверхностно-модифицированный слой сформирован при температуре от 1100°C до 1300°C в течение от 1 до 5 час.
22. Способ бесконечной горячей прокатки по п. 1, в котором отношение высокотемпературной прочности при растяжении соединяемого материала к высокотемпературной прочности при растяжении модифицирующего материала составляет от 1:0,8 до 1:1,2.
23. Способ бесконечной горячей прокатки по п. 22, в котором соединяемые материалы представляют собой листы электротехнической стали, содержащие 1 мас.% или больше Si.
24. Способ бесконечной горячей прокатки по п. 23, в котором модифицирующий материал содержит 5 мас.% или больше Al.
25. Способ бесконечной горячей прокатки по п. 24, в котором модифицирующий материал имеет высокотемпературную прочность при растяжении, равную 25 МПа или меньше.
26. Способ бесконечной горячей прокатки по п. 24, в котором модифицирующий материал имеет фазу феррита во всех диапазонах температур.
27. Способ бесконечной горячей прокатки по п. 22, в котором модифицирующий материал представляет собой полосу.
28. Способ бесконечной горячей прокатки по п. 1, в котором количества Si и Cr в поверхностно-модифицированном слое составляют 50% или меньше от количеств Si и Cr в соединяемом материале.
29. Способ бесконечной горячей прокатки по п. 28, в котором поверхностно-модифицированный слой формируется путем выполнения наплавки за два или более проходов с использованием сварочной проволоки, содержащей модифицирующий материал.
30. Способ бесконечной горячей прокатки по п. 28, в котором поверхностно-модифицированный слой формируется путем расположения материала покрытия, содержащего модифицирующий материал, и сваривания верхней части материала покрытия за один или более проходов.